(57)【要約】【課題】本発明は、ペットボトルの再生材を使用しリサイクル時に構成材料の樹脂と防振部材を同時に粉砕して再生することができ、羽根の熱変形の小さい耐熱変形性の優れた送風機用羽根車を提供することを目的とする。【解決手段】ハブ６と、前記ハブ６の周囲に設けられ複数の翼型形状をした羽根７と、前記ハブ６の略中心に設けた駆動源との連結部である樹脂製軸受部２と、前記樹脂製軸受部２の外周に設けた防振部材３と、前記防振部材３の外周に設けられ、前記ハブ６と前記羽根７とを有する樹脂製本体部４とを備え、前記樹脂製軸受部２と前記樹脂製本体部４をポリエチレンテレフタレート（ＰＥＴ）系の複合樹脂で、前記防振部材３をポリエチレンテレフタレート（ＰＥＴ）系熱可塑性エラストマーで形成したもので、羽根の熱変形が小さい優れた送風機用羽根車となる。【選択図】図１
2005299524.tif 000002
【特許請求の範囲】
【請求項１】
ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けられ、前記ハブと前記羽根とを有する前記樹脂製本体部とを備え、前記樹脂製軸受部と前記樹脂製本体部をポリエチレンテレフタレート（ＰＥＴ）系の複合樹脂で、前記防振部材をポリエチレンテレフタレート（ＰＥＴ）系熱可塑性エラストマーで形成した送風機用羽根車。
【請求項２】
樹脂製軸受部と樹脂製本体部とのうち、少なくともどちらか一方をペットボトルの再生樹脂を用いて形成した請求項１記載の送風機用羽根車。
【請求項３】
ペットボトルの再生材料の固有粘度（極限粘度）  ＩＶ値（Intrinsic Viscosity）が、０．６以上である請求項２記載の送風機用羽根車。
【請求項４】
樹脂製軸受部と樹脂製本体部の再生ポリエチレンテレフタレート（ＰＥＴ）系複合樹脂は、珪酸マグネシウム、ガラスファイバー、雲母を単独または複合して２０〜４５重量％混入したことを特徴とする請求項２または３記載の送風機用羽根車。
【請求項５】
防振部材の硬度（ＪＩＳ−Ｋ−６２５３、Ａ形）を、４０〜６５とする請求項１〜４のいずれか１項に記載の送風機用羽根車。
【請求項６】
樹脂製軸受部の複合樹脂の曲げ弾性率が６０００〜１００００ＭＰａ、荷重たわみ温度が２００℃以上であることを特徴とする請求項１〜５のいずれか１項に記載の送風機用羽根車。
【請求項７】
樹脂製本体部の複合樹脂の曲げ弾性率が４０００〜１００００ＭＰａ、荷重たわみ温度が２００℃以上であることを特徴とする請求項１〜５のいずれか１項に記載の送風機用羽根車。
【請求項８】
羽根の略中央部の厚みを、１．５〜３ｍｍとした請求項１〜７のいずれか１項に記載の送風機用羽根車。
【請求項９】
樹脂製軸受部と樹脂製本体部とが、同一グレードであることを特徴とする請求項１〜８のいずれか１項に記載の送風機用羽根車。
【請求項１０】
ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けられ、前記ハブと前記羽根とを有する前記樹脂製本体部とを備え、前記樹脂製本体部を射出成形し形成した成形品に、前記樹脂製軸受部をインサートし、その後前記防振部材を射出成形して形成する送風機用羽根車の製造方法。
【請求項１１】
ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けた樹脂製外周筒部と、前記樹脂製外周筒部の外周に設けられ、前記ハブと前記羽根とを有する樹脂製本体部とを備え、前記樹脂製軸受部、前記樹脂製外周筒部、前記樹脂製本体部はいずれもポリエチレンテレフタレート（ＰＥＴ）系樹脂の複合樹脂で、前記防振部材はポリエチレンテレフタレート（ＰＥＴ）系熱可塑性エラストマーで形成した送風機用羽根車。
【発明の詳細な説明】
【技術分野】
【０００１】
本発明は、ペットボトルの再生材を再利用し、粉砕して再利用できるリサイクル性を考慮した送風機用羽根車に関するものである。
【背景技術】
【０００２】
従来、この種の送風機用羽根車は、図４及び図５に示すような構成のものが一般に知られている（例えば、特許文献１参照）。
【０００３】
図４は、従来の送風機用羽根車のボスの外観斜視図、図５は、従来の送風機用羽根車の外観斜視図である。すなわち、円柱形状のハブの周囲に複数個の翼型形状をした羽根を設けて形成された送風機用羽根車で、中央のボス（モータ固定用）５をモータ軸に固定してファンを回転させて送風させるものである。
【０００４】
送風機用羽根車のファンボスは、一般的にＤＣのトランジスターモータを使用する場合は、モータの固有振動が大きく防振性を付与させるために、図４に示すような中心部にモータ軸を固定するするためのアルミ製軸受け部５０１と外周部の円筒状の金属５０３に防振ゴム５０２を圧縮成形したものが使用されている。また、防振ゴムとしてはＣＲゴムが使用されていた。
【０００５】
また、構成材料にはＰＰ（ポリプロピレン）系樹脂、ＡＳ(アクリロニトリル・スチレン、以下ＡＳ)系樹脂あるいはＡ／ＥＰＤＭ／Ｓ(アクリロニトリル・エチレンプロピレン−ジエン・スチレン、以下Ａ／ＥＰＤＭ／Ｓ)系樹脂の複合樹脂で、防振部材の熱可塑性エラストマーが、ポリスチレンブロックとポリオレフィン構造のエラストマーブロックとポリウレタンブロックで構成された水素添加スチレン系エラストマーから構成されている（例えば、特許文献２参照）。
【特許文献１】特開平９−２２８９９３号公報
【特許文献２】特開２００３−５６４９２号公報
【発明の開示】
【発明が解決しようとする課題】
【０００６】
しかしながら、従来の上記のような構成材料では、耐熱変形性に限界があり、使用中のファンの耐熱変形性が劣るという課題を有していた。また、ペットボトルの材料は市場に多くあり有効利用される部品を模索している状態である。
【０００７】
本発明は前記従来の課題を解決するもので、ペットボトルの再生材を使用し、リサイクル時に構成材料の樹脂と防振部材を同時に粉砕して再生することができ、羽根の熱変形の小さい耐熱変形性の優れた送風機用羽根車を提供することを目的とするものである。
【課題を解決するための手段】
【０００８】
上記目的を達成するために本発明は、ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けられ、前記ハブと前記羽根とを有する樹脂製本体部とを備え、前記樹脂製軸受部と前記樹脂製本体部をポリエチレンテレフタレート（ＰＥＴ）系の複合樹脂で、前記防振部材をポリエチレンテレフタレート（ＰＥＴ）系熱可塑性エラストマーで形成した送風機用羽根車で、樹脂製軸受部と樹脂製本体部に珪酸マグネシウム、ガラスファイバー、雲母を単独または複合して１０〜４０重量％混入したＰＥＴ系の複合樹脂を使用することにより、荷重たわみ温度が２０
０℃以上の複合樹脂となり、羽根部の熱変形性が小さい優れた送風機用羽根車が提供できる。
【０００９】
また、樹脂製軸受部、防振部材と樹脂製本体部材を同時に粉砕して再生することができる。
【００１０】
また、樹脂製軸受部或いは樹脂製本体部にはペットボトルの再生材料を有効利用することができ相溶性の優れたＰＥＴ系熱可塑性エラストマーを用いることにより、物性低下しにくい樹脂にリサイクルできる。
【発明の効果】
【００１１】
本発明は、リサイクル時に構成材料の樹脂と防振部材を同時に粉砕して再生することができ、羽根の熱変形の小さい耐熱変形性の優れた送風機用羽根車を提供できる。
【発明を実施するための最良の形態】
【００１２】
第１の発明は、ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けられ、前記ハブと前記羽根とを有する樹脂製本体部とを備え、前記樹脂製軸受部と前記樹脂製本体部をポリエチレンテレフタレート（ＰＥＴ）系の複合樹脂で、前記防振部材をポリエチレンテレフタレート（ＰＥＴ）系熱可塑性エラストマーで形成したもので、金属とゴムを含まない構成であり、リサイクル時に樹脂と熱可塑性エラストマーを同時に粉砕して再生することができる。
【００１３】
第２の発明は、樹脂製軸受部と樹脂製本体部とのうち、少なくともどちらか一方をペットボトルの再生樹脂を用いて形成したもので、ペットボトルの再生材をベースとして複合化し、耐熱性の優れた樹脂に変性することが容易であり、ペットボトルの有効利用ができる。
【００１４】
第３の発明は、ペットボトルの再生材料の固有粘度（極限粘度）  ＩＶ値（Intrinsic Viscosity）が、０．６以上であるもので、ＰＥＴ系樹脂の複合樹脂で、引張り強度や曲げ強度の物性が安定したものが使用できる。
【００１５】
第４の発明は、樹脂製軸受部と樹脂製本体部の再生ＰＥＴ系複合樹脂は、珪酸マグネシウム（以下、タルクとする）、ガラスファイバー（以下ＧＦとする）、雲母（以下マイカとする）を単独または複合して２０〜４５重量％混入し構成したもので、これにより、曲げ弾性率が４０００ＭＰａ以上の高剛性の複合樹脂ができ、羽根高さが安定して変形の少ない送風機用羽根車ができる。
【００１６】
第５の発明は、防振部材の硬度（ＪＩＳ−Ｋ−６２５３、Ａ形）を、４０〜６５としたものである。この硬度によって低振動で長期にバランス変化の少ない送風機用羽根車を形成することができる。
【００１７】
第６の発明は、樹脂製軸受部の複合樹脂の曲げ弾性率を６０００〜１００００ＭＰａ、荷重たわみ温度を２００℃以上としたもので、この剛性によってモータ軸の軸と接触する軸受け部が運転中７０〜８０℃程度になっても、軸とのＤカット接合部が壊れることなく長期に維持することができる。
【００１８】
第７の発明は、樹脂製本体部の複合樹脂の曲げ弾性率を４０００〜１００００ＭＰａ、荷重たわみ温度を２００℃以上としたもので、この剛性によって使用時の羽根の変形量も小さく、また羽根部の肉厚もＰＰ系樹脂、ＡＳ系樹脂あるいはＡ／ＥＰＤＭ／Ｓ系樹脂の
複合樹脂よりも熱変形が少ない分薄肉化が可能となる。
【００１９】
第８の発明は、羽根の略中央部の厚みを、１．５〜３ｍｍとしたもので、耐熱変形性に優れているため、ＰＰ系樹脂やＡＳ系樹脂やＡ／ＥＰＤＭ／Ｓ系樹脂よりも羽根の肉厚を薄くできることが可能となる。
【００２０】
第９の発明は、熱可塑性エラストマーをサンドイッチしている、樹脂製軸受部と樹脂製本体部が同一グレードの複合樹脂材料で構成したもので、この構成によれば、同一グレードの材料であるためリサイクル時の物性低下が少なく安定する。また、加工時の材料数が少なくなり管理しやすい。
【００２１】
第１０の発明は、ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けられ、前記ハブと前記羽根とを有する樹脂製本体部とを備え、前記樹脂製本体部を射出成形し形成した成形品に、前記樹脂製軸受部をインサートし、その後前記防振部材を射出成形して形成するもので、この加工法によれば、熱可塑性エラストマー以外を形成した部分に熱可塑性エラストマーを射出成形するため、樹脂とエラストマーの接合部の変形が少なく、樹脂部とエラストマー部がより一体化し、接着性の優れた送風機用羽根車を形成することができる。また、バランス変化の少ないものを加工できる。
【００２２】
第１１の発明は、ハブと、前記ハブの周囲に設けられ複数の翼型形状をした羽根と、前記ハブの略中心に設けた駆動源との連結部である樹脂製軸受部と、前記樹脂製軸受部の外周に設けた防振部材と、前記防振部材の外周に設けた樹脂製外周筒部と、前記樹脂製外周筒部の外周に設けられ、前記ハブと前記羽根とを有する樹脂製本体部とを備え、前記樹脂製軸受部、前記樹脂製外周筒部、前記樹脂製本体部はいずれもポリエチレンテレフタレート（ＰＥＴ）系樹脂の複合樹脂で、前記防振部材はポリエチレンテレフタレート（ＰＥＴ）系熱可塑性エラストマーで形成したもので、この構成にすることにより、従来のボス形状を維持して、前記樹脂製軸受部と防振部材と樹脂製外周筒部で構成する三層部材をボス部とし、予めＰＥＴ系樹脂の複合樹脂を射出成形した成形品に、ＰＥＴ系熱可塑性エラストマーの防振部材を二色成形などで射出成形して先にボス部を作り、このボス部を前記樹脂製本体部にインサート成形して一体化することができる。
【００２３】
以下、本発明の実施の形態について図面及び表を参照しながら説明する。なお、この実施の形態によって本発明が限定されるものでない。
【００２４】
（実施の形態１）
図１は本発明の第１の実施の形態おける空気調和機用の送風機用羽根車の縦断面図を示すものである。図１において、モータ軸の軸受けとなる円筒状の樹脂製軸受部２と、熱可塑性エラストマーの円柱状の防振部材３と、熱可塑性エラストマーを介したハブと羽根を構成する樹脂製本体部４で一体構成されている。
【００２５】
図３は同送風機用羽根車全体の外観斜視図、図４は従来の送風機用羽根車のボス部の外観斜視図、図５は従来の送風機用羽根車の外観斜視図を示すものである。
【００２６】
実施例１〜８は、構成材料は異なるが構造は同じである。実施例１〜８は、図１と３に示すように円柱形状のハブ６の周囲に複数個の翼型の羽根７を設けて形成された送風機用羽根車１で、駆動源であるモータの回転軸の軸受けとなる円筒状の樹脂製軸受部２に、前記回転軸を固定してファンを回転させ送風させるものである。図１に示すように、ハブの中心から羽根７の先端方向に向けて、モータ軸の軸受けとなる円筒状の樹脂製軸受部２と
、熱可塑性エラストマーの円柱状の防振部材３と、熱可塑性エラストマーを介したハブと羽根を構成する樹脂製本体部４で一体構成されている。尚、樹脂製軸受部２と樹脂製本体部４はＰＥＴ系の複合樹脂を、また防振部材３にはＰＥＴ系熱可塑性エラストマーを用いている。
【００２７】
表１に、各実施例に使用した複合樹脂と熱可塑性エラストマー、リサイクル性などを示す。尚、送風機用羽根車１はφ４１０ｍｍの３枚羽根のもので、羽根中央部の断面部の肉厚Ｂは約２．５ｍｍにしたものである。エラストマーを用いた実施例においては、防振部材３の肉厚Ａを従来品の５ｍｍから７ｍｍ程度にして接着性と制振性の向上を図っている。尚、実施例の加工法は、予め円筒状の樹脂製軸受部２射出成形する。その後に樹脂製本体部４を射出成形し、その後にモータ軸の軸受けとなる円筒状の樹脂製軸受部２を金型にインサートし、防振部材３となる熱可塑性エラストマーを射出成形して一体構造としたものである。
【００２８】
【表１】
2005299524.tif 000003
【００２９】
各実施例と従来例の実用性評価に関しては、次のように実施した。リサイクル性は、樹脂製軸受部２と防振部材３と樹脂製本体部４を粉砕・混練した場合の再生可能性から、相
溶性が良く再生可能なものを○、従来例のように樹脂とゴムと金属は相溶性が悪く分離再生しないと再生できないものは×とした。尚、リサイクル時にはバージン材に対して再生材混入率を３０重量％程度混入しても問題ない物性となる。引張り強度、曲げ強度、衝撃強度は、常態の９割以上を確保するように、また荷重たわみ温度は２００℃以上になるように混入率を制限する。
【００３０】
接着性は、樹脂製軸受部２と防振部材３の接合面の接着状態において、容易に界面剥離しないかどうかを確認し、回転トルクで５０ｋｇｆ／ｃｍ2以上の接着強度があり強固に接着されている状態を○とした。また、耐熱性は、送風用羽根車を空気調和機の室外機にセットし、モータ回転数を約１３００ｒｐｍとして回転させ７０℃の恒温槽に１６８時間放置し、回転前後の羽根高さの変化量を測定したものである。尚、測定は送風機用羽根車のモータ軸固定部に基準点を設けてハイトゲージ測定する。
【００３１】
樹脂製軸受部２と樹脂製本体部４に使用したペットボトルの原材料のＩＶ値（Intrinsic Viscosity、以下ＩＶ値）は０．６５以上の再生材料を使用している。尚、ＩＶ値が０．６以下であると、アイゾット衝撃値（ＪＩＳ−Ｋ−７１１０）や引張り強度や曲げ弾性率が低下して、バラツキを生じ易く物性が安定しないため約０．６５以上のものを使用している。また、使用しているＰＥＴ系複合樹脂は、引張り強度は約８０ＭＰａ以上（ＪＩＳ−Ｋ−７１１３、引張り速度５ｍｍ／分、以下省略）、荷重たわみ温度は約２１０℃（荷重条件１８．５ｋｇｆ／ｃｍ2・試験法ＪＩＳ−Ｋ−７２０７、以下省略）ある。ＰＥＴ系熱可塑性エラストマーは、特に実使用の高温時、長期放置時の耐熱性、柔軟性、機械的強度等を考慮したもので、特に制振性の高い損失係数（ｔａｎδ）０．１０以上の優れたものを使用している。尚、制振性を向上さすためにはポリエステル系のブロック共重合体で、硬質部のポリエステル部と軟質部のポリエーテル部を共重合しており、ポリエステルにゴム成分を付与している。
【００３２】
実施例１は、樹脂製軸受部２は充填材としてＧＦ３０％＋タルク１５％を約４５重量％混入したＰＥＴ系複合樹脂で、樹脂製本体部４は充填材としてＧＦ１０％＋タルク１５％を約２５重量％混入したＰＥＴ系複合樹脂と、防振部材３は硬度（ＪＩＳ−Ｋ−６２５３、Ａ形、以下省略）４０のＰＥＴ系熱可塑性エラストマーを使用している。、実施例１に使用した複合樹脂の曲げ弾性率は（試験法ＪＩＳ−Ｋ−７２０３、以下省略）、樹脂製軸受部２が約１００００ＭＰａ、樹脂製本体部４は約４０００ＭＰａ。密度は、樹脂製軸受部２が約１．６０ｋｇ／ｍ3、樹脂製本体部４は約１．４０ｋｇ／ｍ3の樹脂を用いている。
【００３３】
以下の実施例２〜８や従来例に使用した複合樹脂や熱可塑性エラストマーの特性は、表１に示す通りであり詳細な説明は省略する。
【００３４】
実用性評価において、リサイクル性はＰＥＴ系複合樹脂とＰＥＴ系熱可塑性エラストマーとの相溶性が良く、粉砕・混練・再生するときに分離もなく良好な状態である。接着性に関しても、樹脂製軸受部２と防振部材３と樹脂製本体部４とが前記同様にＰＥＴ系の複合樹脂とＰＥＴ系エラストマ−で相溶化して接合部が強固に接着され一体化している。
【００３５】
ボス部に回転方向に固定できる治具をセットし、破壊トルクを測定すると１００ｋｇｆ／ｃｍ2程度以上の接着強度があり優れている。尚、防振部材３と接触する樹脂製軸受部２の円筒外周部や樹脂製本体部４の円筒内周部に凹凸を設けることで、樹脂製軸受部２と防振部材３或いは、防振部材３と樹脂製本体部４の接着強度を上げることができる。
【００３６】
尚、実施例１の耐熱変形性は羽根高さの変化量が１３ｍｍであり、従来例の２０ｍｍよりも優れている。
【００３７】
実施例２は、樹脂製軸受部２と樹脂製本体部４は実施例１と同材料で、防振部材３に硬度６０のＰＥＴ系熱可塑性エラストマーを使用している。耐熱変形性は１１ｍｍで実施例１よりも少し良い。実施例３〜８のリサイクル性や接着性も同様に優れている。
【００３８】
耐熱変形性は、特に樹脂製軸受部２と樹脂製本体部４にＧＦ３０％＋タルク１５％で約４５重量％混入したＰＥＴ系複合樹脂とＧＦ３０％＋マイカ１０％で約４０重量％混入したＰＥＴ系複合樹脂とＧＦを約３０重量％混入したＰＥＴ系複合樹脂が優れている。
【００３９】
熱変形量は、実施例６が５ｍｍ、実施例４が６ｍｍ、実験例３が７ｍｍ、実施例８が１０ｍｍの順でＧＦ３０％＋マイカ１０％の実施例６が一番優れている。
【００４０】
また、実施例に使用した樹脂製軸受部２と樹脂製本体部４の樹脂は、ＧＦやタルク或いはマイカを２０〜４５重量％混入したＰＥＴ系の複合樹脂であり、樹脂製軸受部２には曲げ弾性率６０００ＭＰａ以上、樹脂製本体部４には曲げ弾性率４０００ＭＰａ以上の複合樹脂を用いている。樹脂製軸受部２のＰＥＴ系の複合樹脂が曲げ弾性率６０００ＭＰａ以下では、モータの軸とのＤカット固定部が、断続運転すると変形して滑りやすくなり好ましくない。また、樹脂製本体部４のＰＥＴ系の複合樹脂が曲げ弾性率４０００ＭＰａ以下では、羽根の変形量が多くなり好ましくない。
【００４１】
尚、実施例に使用した送風機用羽根車の羽根中央部の厚みＢは、約２.５ｍｍ程度である。
【００４２】
尚、３ｍｍ以上では送風機用羽根車の重量が大きくなり、熱変形が逆に大きくなる。また１.５ｍｍ以下では肉薄で剛性が低くなり熱変形し易く好ましくない。従って１．５〜３．０ｍｍ程度がＰＥＴ系複合樹脂に適している。尚、従来品の複合ＰＰ系樹脂と同肉厚の場合は、熱変形量が小さくなるため実施例のＰＥＴ系の複合樹脂の場合２〜５割程度は薄肉化が可能となる。
【００４３】
尚、熱可塑性エラストマーの硬度は、６５よりも４０の低い方が材料単品の制振特性において損失係数（ｔａｎδ）は良くなるが、送風機用羽根車にした場合は、静止時の熱クリープ変形や運転時の熱変形があり、羽根を回転させた時アンバランスになり易い。硬度４０以下では、アンバランス変化量が大きくなり、また硬度６５度以上にすると柔軟性が低下し、送風機用羽根車を回転させた時の騒音が大きくなり易いため硬度６５度以上は望ましくない。従って硬度４０〜６５の範囲が望ましい。
【００４４】
尚、実施例３と４、実施例６、実施例８においては樹脂製軸受部２と樹脂製本体部４に同樹脂を使用している。同一グレードの材料であるためリサイクル時の物性低下が少なく安定する。また、加工時の材料数が少なくなり管理しやすい。
【００４５】
また屋外に使用する場合、このＰＥＴ系の複合樹脂材料やＰＥＴ系の熱可塑性エラストマーに耐候処理することが容易であり、同時に黒色にすれば屋外でも１０年以上の耐久性を確保することができる。
【００４６】
また、送風機用羽根車１のバランス調整は、図１のハブ内側の円周方向に設けたねじ固定用ボス８に、適当な重さの種類から不釣合い分に見合うねじを選定し取り付けて行う。バランス調整は送風機用羽根車用のバランス調整機を用いて実施し、通常は５ｇ・ｃｍ以下で管理する。偏肉がなく、重量バランスが取れ安定した形状の成形品では、ねじの取り付けが必要でなくなる。固定用ボス８は、金型にピンを立てることによって射出成形時に同時にできる。また、リサイクルを考慮して、樹脂製軸受部２と樹脂製本体部４と同樹脂
材の樹脂ねじを使用すれば従来の金属ねじのように取り外して、リサイクルする必要がなく同時に粉砕できる。
【００４７】
従来例は、図５に示すような中心部にモータ軸を固定するするためのアルミ製軸受け部５０１と外周部の円筒状の金属５０３に防振ゴム５０２を圧縮成形したものが使用された送風用羽根車である。防振ゴムとしてはＣＲゴムが使用されている。従来例をリサイクルする場合は、金属とゴムを含むボス５をプレスなどで打ち抜いて取り除く別工程がかかる。
【００４８】
上記の送風機用羽根車は、特に空調機用の室外機に用いた場合、従来のゴム、金属を用いた送風用羽根車より軽量化やボス部の材料コストダウンなどが図れる。また、同時にリサイクル時のボス部脱着作業の削減などが図れ省エネや環境面で貢献することができる。
【００４９】
（実施の形態２）
図２（ａ）は、本発明の第２の実施の形態おける空気調和機用の送風機用羽根車の縦断面図を示すものである。尚、実施の形態１と同様の内容説明は省略する。図２において、モータ軸の軸受けとなる円筒状の樹脂製軸受部２と、その外周に形成される熱可塑性エラストマーの円柱状の防振部材３と、その防振部材５の外周部に円筒状の樹脂製外周筒部９と、前記樹脂製外周筒部９の外周に熱可塑性エラストマーを介したハブ６と羽根７を構成する樹脂製本体部４で一体構成されている。
【００５０】
尚、送風機用羽根車は第１の実施の形態と同じ¢４１０ｍｍの３枚羽根で、羽根中央部の断面部Ｂの肉厚は約２．５ｍｍで防振部材の厚みＡは約７ｍｍと同様にしている。
【００５１】
尚、樹脂製軸受部２と防振部材３と樹脂製外周筒部９で構成する三層部材をボス部１０とした。
【００５２】
実施例の加工法は、予め樹脂製軸受部２と樹脂製外周筒部９を射出成形して金型内に樹脂製軸受部２と樹脂製外周筒部９をセットして、防振部材３を射出成形した成形品のボス部１０を構成し、ボス部１０を金型内にインサートしてハブと羽根を構成する樹脂製本体部４を射出成形した。また防振部材３は樹脂製軸受部２と樹脂製外周筒部９を同時成形後に射出成形し（二色成形）したものである。この二色成形とは、最初にＰＥＴ系の複合樹脂を成形した後に、金型を反転させてＰＥＴ系の熱可塑性エラストマーを成形するものである。
【００５３】
実施例と従来例の実用性評価に関しては、第１の実施の形態と基本は同じで詳細は省略する。リサイクル性は、ボス部１０と樹脂製本体部４を粉砕・混練した場合の再生可能性から、相溶性が良く再生可能なものを○、従来例のように樹脂とゴムと金属とは相溶性が悪く分離再生しないと再生できないものは×とした。接着性は、樹脂製軸受部２と防振部材３と樹脂製外周筒部９と樹脂製本体部４の接合面の接着状態において、容易に界面剥離しないかどうかを確認し、回転トルクで５０ｋｇｆ／ｃｍ2以上の接着強度があり強固に接着されている状態を○とした。また、耐熱性は、第１の実施の形態と同じで省略する。
【００５４】
尚、第１の実施の形態と同様に樹脂製軸受部２と樹脂製外周筒部９と樹脂製本体部４に使用したペットボトルの原材料のＩＶ値は０．６５以上の再生材料を使用している。また第１の実施の形態と同じで、使用しているＰＥＴ系複合樹脂は、引張り強度は約８０ＭＰａ以上、荷重たわみ温度は約２１０℃ある。ＰＥＴ系熱可塑性エラストマーは、同様に特に実使用の高温時、長期放置時の耐熱性、柔軟性、機械的強度等を考慮したもので、特に制振性の高い損失係数（ｔａｎδ）０．１０以上の優れたものを使用している。尚、制振性を向上さすためにはポリエステル系のブロック共重合体で、硬質部のポリエステル部と
軟質部のポリエーテル部を共重合しており、ポリエステルにゴム成分を付与している。表２に、各実施例に使用した複合樹脂と熱可塑性エラストマー、リサイクル性などを示す。
【００５５】
【表２】
2005299524.tif 000004
【００５６】
実施例９〜１１は、ＩＶ値が０．６５以上の再生ペット材料を用いてＧＦ＋タルク或いはＧＦ＋マイカなどのＰＥＴ系複合樹脂を用い、また損失係数（ｔａｎδ）０．１０以上のＰＥＴ系熱可塑性エラストマーを用いることによって、基本的に実施の形態1と同様の効果が得られる。
【００５７】
実施例９は、樹脂製軸受部２と樹脂製外周筒部９と樹脂製本体部４に充填材としてＧＦ３０％＋タルク１５％を約４５重量％混入したＰＥＴ系複合樹脂で、防振部材３は硬度５５のＰＥＴ系熱可塑性エラストマーを使用している。実施例９に使用した複合樹脂の曲げ弾性率は約１００００ＭＰａ、密度は約１．６０ｋｇ／ｍ3を用いている。以下、実施例１０、実施例１１の詳細な説明は省略する。耐熱変形性は、実施例９が約７ｍｍ、実施例１０が８ｍｍ、実施例１１が５ｍｍであり、ＧＦ３０％＋マイカ１０％の４０重量％混入した実施例１１が一番優れている。
【００５８】
実施の形態1と異なるところは、前記樹脂製軸受部２と防振部材３と樹脂製外周筒部９で構成する三層部材をボス部１０とした構成である。前記樹脂製軸受部２と樹脂製外周筒部９を予めＰＥＴ系樹脂の複合樹脂を射出成形した成形品において、ＰＥＴ系熱可塑性エラストマーの防振部材３を二色成形などで射出成形して先にボス部１０を作り、このボス部１０を前記樹脂製本体部４にインサート成形して一体化することができる。これによって、特に耐熱変形性の優れた送風機用羽根車ができる。
【産業上の利用可能性】
【００５９】
以上のように、本発明にかかる送風機用羽根車とその製造方法は、リサイクル性が優れた熱変形が少ない送風機用羽根車が可能となるので、実施例ではＤＣモータを使用して省エネ化を図っている空気調和機用の送風機用羽根車について説明したが、その他樹脂製の羽根車が使用される送風機分野等の用途にも利用できる。
【図面の簡単な説明】
【００６０】
【図１】本発明の第１の実施の形態における空気調和機用の送風機用羽根車の縦断面図
【図２】（ａ）本発明の第２の実施の形態における空気調和機用の送風機用羽根車の縦断面図（ｂ）ボス部の縦断面図
【図３】同送風機用羽根車のボス部の外観斜視図
【図４】従来の送風機用羽根車の外観斜視図
【図５】同送風機用羽根車のボスの外観斜視図
【符号の説明】
【００６１】
１  送風機用羽根車
２  樹脂製軸受部（モータの軸受けとなる円筒状の樹脂部）
３  防振部材（熱可塑性エラストマー）
４  樹脂製本体部
９  樹脂製外周筒部
１０  ボス部
【図１】
2005299524.tif 000005
【図２】
2005299524.tif 000006
【図３】
2005299524.tif 000007
【図４】
2005299524.tif 000008
【図５】
2005299524.tif 000009